(57)【要約】【課題】高温酸化雰囲気で使用される炉材として最適な耐スポール性と耐酸化性を兼ね備えた、ＳｉＣ含有キャスタブル耐火物を提供する。【解決手段】直径が４〜２５ｍｍの粗粒を２０〜８０質量％含有するキャスタブル耐火物であって、該粗粒は、９００℃以上の高温焼成により、予め耐酸化被膜を形成したＳｉＣを含有する耐火物を粉砕して得たものとする。予め耐酸化被膜を形成したＳｉＣを含有する耐火物とは、具体的には、酸化物結合ＳｉＣ耐火物または金属Ｓｉ含浸ＳｉＣ耐火物または窒化珪素結合ＳｉＣ耐火物Ｃ含有キャスタブル耐火物の少なくとも何れかとする。【選択図】なし【特許請求の範囲】
【請求項１】
直径が４〜２５ｍｍの粗粒を２０〜８０質量％含有するキャスタブル耐火物であって、
該粗粒が、焼成により耐酸化被膜を形成したＳｉＣを含有する耐火物を粉砕して得たものであることを特徴とするＳｉＣ含有キャスタブル耐火物。
【請求項２】
耐酸化被膜を形成したＳｉＣを含有する耐火物が、９００℃以上で高温焼成された、ＳｉＣ含有率７０〜９９質量％のＳｉＣ含有耐火物であることを特徴とする請求項１記載のＳｉＣ含有キャスタブル耐火物。
【請求項３】
焼成により耐酸化被膜を形成したＳｉＣを含有する耐火物が、酸化物結合ＳｉＣ耐火物であることを特徴とする請求項２記載のＳｉＣ含有キャスタブル耐火物。
【請求項４】
焼成により耐酸化被膜を形成したＳｉＣを含有する耐火物が、金属Ｓｉ含浸ＳｉＣ耐火物であることを特徴とする請求項２記載のＳｉＣ含有キャスタブル耐火物。
【請求項５】
焼成により耐酸化被膜を形成したＳｉＣを含有する耐火物が、窒化珪素結合ＳｉＣ耐火物であることを特徴とする請求項２記載のＳｉＣ含有キャスタブル耐火物。
【請求項６】
耐酸化被膜形成助剤として、Ｖ、Ｃａ、Ｆｅ、Ｂａ、Ｃｕ、Ｂ、Ｐ、Ｓｉ、Ａｌ、Ｔｉの酸化物、炭化物、硼化物の少なくとも何れかを、酸化物、炭化物、硼化物換算で０．０１〜６質量％含有することを特徴とする請求項２記載のＳｉＣ含有キャスタブル耐火物。
【請求項７】
請求項１〜６に記載の何れかのＳｉＣ含有キャスタブル耐火物と水を混練し、該混練物を型枠内に流し込み、該型枠内で固化させることを特徴とするプレキャストブロックの製造方法。
【請求項８】
該型枠内にアンカーを有することを特徴とする請求項７記載のプレキャストブロックの製造方法。
【請求項９】
請求項１〜６に記載の何れかのＳｉＣ含有キャスタブル耐火物と水を混練し、該混練物を直接工事現場施工箇所に流し込み施工することを特徴とするＳｉＣ含有キャスタブル耐火物の施工方法。
【発明の詳細な説明】
【技術分野】
【０００１】
本発明はＳｉＣ含有キャスタブル耐火物およびＳｉＣ含有キャスタブル耐火物を用いたプレキャストブロックの製造方法およびＳｉＣ含有キャスタブル耐火物の施工方法に関するものである。
【背景技術】
【０００２】
従来より、各種産業用の炉材として、急激な温度差に対する耐スポール性を備えたキャスタブル耐火材への需要があった。
【０００３】
耐火物施工体のスポーリング性を改善する技術として、炭化珪素（以下、ＳｉＣ）を含有するＳｉＣ含有キャスタブル耐火物を高温焼成して耐火物施工体を得る手法が、広く採用されてきた。
【０００４】
本願出願人は、キャスタブル耐火材の耐スポール性を更に改善する技術として、キャスタブル耐火材を構成する耐火材料の中に、事前に窒素雰囲気下で焼成された窒化珪素結合ＳｉＣ耐火物を粉砕して得た粗粒（直径が３ｍｍ〜２５ｍｍ）を含有させる技術を開示している（特許文献１）。
【０００５】
ただし、ＳｉＣは９００℃以上の高温酸化雰囲気下において酸化されやすい性質を持ち、当該酸化が進行すると、該耐火物施工体に割れや耐蝕性低下などの悪影響が生じ、耐火物寿命が短くなることが知られている。このため、高温酸化雰囲気で使用される炉材としては、特許文献１記載の技術（９００℃未満で使用されるアルミニウム溶湯炉材用途を前提とした技術）を採用することが困難であるという問題があった。
【０００６】
従来より、耐火物施工体に含有されるＳｉＣの酸化を抑制するために、耐火物施工体を緻密化して酸素の侵入を防止することで酸化を抑制する方法や、キャスタブル耐火材に酸化防止剤を添加する方法が試みられている。
【０００７】
このうち、耐火物施工体の緻密化に関し、一般にキャスタブル耐火物の施工時には、水との混練が必要となるため、施工体組織を、十分な酸化抑制効果を発揮できるレベルにまで緻密化させることは困難であるという事情がある。
【０００８】
一方、酸化防止剤の添加は、酸化防止剤として低融点物質（ＳｉＣ粒子の酸化する温度以下で溶解する物質）を用い、ＳｉＣ粒子の周囲を被覆させて酸化防止効果を発揮するものである。したがって、当該酸化防止剤の酸化防止効果が有効に発揮されるためには、耐火物施工体の温度が、当該キャスタブル耐火物に添加された酸化防止剤の融点以上にまで昇温されることが必要となる。しかし、一般にキャスタブル耐火物は、エンドユーザーの炉内に施工されて焼成されるため、該エンドユーザーの炉内温度を適切に管理して、耐火物施工体を該酸化防止剤の融点以上にまで昇温させることは困難であり、酸化防止剤の添加しても、十分な酸化抑制効果を発揮できない場合があるという問題があった。また、同一炉内であっても、キャスタブル耐火物の施工箇所ごとに耐火物施工体温度が異なり、該温度が１０００℃以下に留まる箇所では、十分な酸化抑制効果を発揮できない場合があるという問題があった。
【先行技術文献】
【特許文献】
【０００９】
【特許文献１】特開２００８−１４３７５７号公報
【発明の概要】
【発明が解決しようとする課題】
【００１０】
本発明の目的は、前記の問題を解決し、高温酸化雰囲気で使用される炉材として最適な耐スポール性と耐酸化性を兼ね備えた、ＳｉＣ含有キャスタブル耐火物であって、該ＳｉＣ含有キャスタブル耐火物の施工体温度が１０００℃以下（５００℃〜１０００℃）でも十分な酸化抑制効果を発揮可能なＳｉＣ含有キャスタブル耐火物、および、当該ＳｉＣ含有キャスタブル耐火物を用いたプレキャストブロックの製造方法あるいはＳｉＣ含有キャスタブル耐火物の施工方法を供することである。
【課題を解決するための手段】
【００１１】
上記課題を解決するためになされた本発明のＳｉＣ含有キャスタブル耐火物は、直径が４〜２５ｍｍの粗粒を２０〜８０質量％含有するキャスタブル耐火物であって、該粗粒が、焼成により耐酸化被膜を形成したＳｉＣを含有する耐火物を粉砕して得たものであることを特徴とするものである。
【００１２】
請求項２記載の発明は、請求項１記載のＳｉＣ含有キャスタブル耐火物において、焼成により耐酸化被膜を形成したＳｉＣを含有する耐火物が、９００℃以上で高温焼成された、ＳｉＣ含有率７０〜９９質量％のＳｉＣ含有耐火物であることを特徴とするものである。
【００１３】
請求項３記載の発明は、請求項２記載のＳｉＣ含有キャスタブル耐火物において、焼成により耐酸化被膜を形成したＳｉＣを含有する耐火物が、酸化物結合ＳｉＣ耐火物であることを特徴とするものである。
【００１４】
請求項４記載の発明は、請求項２記載のＳｉＣ含有キャスタブル耐火物において、焼成により耐酸化被膜を形成したＳｉＣを含有する耐火物が、金属Ｓｉ含浸ＳｉＣ耐火物であることを特徴とするものである。
【００１５】
請求項５記載の発明は、請求項２記載のＳｉＣ含有キャスタブル耐火物において、焼成により耐酸化被膜を形成したＳｉＣを含有する耐火物が、窒化珪素結合ＳｉＣ耐火物であることを特徴とするものである。
【００１６】
請求項６記載の発明は、請求項２記載のＳｉＣ含有キャスタブル耐火物において、耐酸化被膜形成助剤として、Ｖ、Ｃａ、Ｆｅ、Ｂａ、Ｃｕ、Ｂ、Ｐ、Ｓｉ、Ａｌ、Ｔｉの酸化物、炭化物、硼化物の少なくとも何れかを、酸化物、炭化物、硼化物換算で０．０１〜６質量％含有することを特徴とするものである。
【００１７】
請求項７記載のプレキャストブロックの製造方法は、請求項１〜６に記載の何れかのＳｉＣ含有キャスタブル耐火物と水を混練し、該混練物を型枠内に流し込み、該型枠内で固化させることを特徴とするものである。
【００１８】
請求項８記載の発明は、請求項７記載のプレキャストブロックの製造方法において、該型枠内にアンカーを有することを特徴とするものである。
【００１９】
請求項９記載のＳｉＣ含有キャスタブル耐火物の施工方法は、請求項１〜６に記載の何れかのＳｉＣ含有キャスタブル耐火物と水を混練し、該混練物を直接工事現場の施工箇所に流し込み施工することを特徴とするものである。
【発明の効果】
【００２０】
本発明に係るＳｉＣ含有キャスタブル耐火物は、耐酸化機能を備えたＳｉＣ含有耐火物の粉砕粒を２０〜８０質量％含有し、該粉砕粒中には、直径が４〜２５ｍｍの粗粒を含むものである。一般に、純粋なＳｉＣインゴットは、高気孔率（３０〜４０％）の海綿状結晶であるため、ＳｉＣインゴットを粉砕しても、４〜５ｍｍ程度の粗粒しか得られない。本発明では、該ＳｉＣインゴットを粉砕して得た４〜５ｍｍ程度の粗粒を含有する耐火物を焼成することにより、該耐火物中に含有されるＳｉＣの表面に耐酸化被膜を形成し、その後、該耐酸化被膜を形成したＳｉＣを含有する耐火物を粉砕することにより、直径が４〜２５ｍｍの粗粒を得ることを可能とし、高温酸化雰囲気で使用される炉材として最適な耐スポール性と耐酸化性を兼ね備えた、ＳｉＣ含有キャスタブル耐火物の提供を実現可能とした。また、予め耐酸化被膜を形成したＳｉＣを含有する耐火物の粉砕粒を耐火材料として含有することにより、該ＳｉＣ含有キャスタブル耐火物の施工体温度が１０００℃以下（５００℃〜１０００℃）でも十分な酸化抑制効果を発揮可能なＳｉＣ含有キャスタブル耐火物の提供を実現可能とした。
【図面の簡単な説明】
【００２１】
【図１】本発明のＳｉＣ含有キャスタブル耐火物を用いたリフターを示す図である。
【発明を実施するための形態】
【００２２】
以下に本発明の好ましい実施形態を示す。
【００２３】
本発明のＳｉＣ含有キャスタブル耐火物は、耐酸化機能を備えたＳｉＣ含有耐火物の粉砕粒を２０〜８０質量％含有し、該粉砕粒中には、直径が４〜２５ｍｍの粗粒を含むものである。
【００２４】
以下、本発明に用いる各材料について説明する。
【００２５】
焼成により耐酸化被膜を形成したＳｉＣを含有する耐火物は、例えば、以下の方法で製造することができる。
【００２６】
原料の珪石・珪砂と炭素材とをアチソン型電気炉で通電加熱し、珪石・珪砂（ＳｉＯ２）を炭素（Ｃ）で還元してＳｉＣを合成するいわゆるアチソン法によって、ＳｉＣインゴットを製造後粉砕し、４〜５ｍｍ以下の粒子を分級してＳｉＣ原料とする。次に、該ＳｉＣ原料にＶ、Ｃａ、Ｆｅ、Ｂａ、Ｃｕ、Ｂ、Ｐ、Ｓｉ、Ａｌ、Ｔｉの何れかをＳｉＯ２膜形成促進剤として添加し、これらを混合・成形して、気孔率５〜１５％、嵩比重２．５〜２．９の成形体とする。その後、該成形体を、酸化雰囲気下、９００℃〜１５００℃にて３時間以上焼成することにより、上記の酸化物結合ＳｉＣ耐火物を製造する。
【００２７】
上記焼成では、成形体中のＳｉと雰囲気中の酸素とが反応してＳｉＯ２が生成され、該ガラス質のＳｉＯ２がＳｉＣ粒子の周り（粒界）を被覆することにより、ＳｉＣ粒子を結合させている。このように、９００℃〜１５００℃にて３時間以上焼成することにより、ＳｉＣ粒子の周り（粒界）に、均一かつ密な該ＳｉＯ２の被覆膜を形成することができる。当該ＳｉＯ２の被覆膜により、ＳｉＣの酸化を防止することができる。なお、より好ましくは、更に、該焼成物を酸化雰囲気下・６００℃〜１０００℃で３時間以上保持し、該焼成物の内部気孔表面にもＳｉＯ２の被覆膜を形成させる。
【００２８】
この方法で製造されたＳｉＣ耐火物には、Ｖ、Ｃａ、Ｆｅ、Ｂａ、Ｃｕ、Ｂ、Ｐ、Ｓｉ、Ａｌ、Ｔｉの酸化物、炭化物、硼化物の少なくとも何れか１種が、酸化物、炭化物、硼化物換算で０．０１〜６質量％含有されている。このような無機酸化物は、成形体中のＳｉと雰囲気中の酸素とが反応してＳｉＯ２が生成する反応を促進するＳｉＯ２生成促進剤として働くものである。このような無機酸化物が０．０１０．１質量％未満しか含有されない場合には、耐酸化性が特に悪くなり、耐スポーリング性や耐食性も悪化する。一方、６質量％を超えて含有する場合には、耐スポーリング性や耐食性が悪化する。
【００２９】
また、焼成により耐酸化被膜を形成したＳｉＣを含有する耐火物は、例えば、以下の方法で製造することもできる。
【００３０】
原料の珪石・珪砂と炭素材とをアチソン型電気炉で通電加熱し、珪石・珪砂（ＳｉＯ２）を炭素（Ｃ）で還元してＳｉＣを合成するいわゆるアチソン法によって、ＳｉＣインゴットを製造後粉砕し、４〜５ｍｍ以下の粒子を分級してＳｉＣ原料とする。次に、該ＳｉＣ粒子（粗粒と中間粒と微粒からなる）と所定量のＳｉ粉末とを混合・成形して得られた成形体を、窒素雰囲気下で、１３５０〜１５００℃にて１〜３０時間（Ｈｒ）焼成することにより、窒化珪素結合ＳｉＣ耐火物を製造し、その後、続いて、酸化雰囲気下での焼成を行う。この方法で製造されたＳｉＣ耐火物には、Ｖ、Ｃａ、Ｆｅ、Ｂａ、Ｃｕ、Ｂ、Ｐ、Ｓｉ、Ａｌ、Ｔｉの酸化物、炭化物、硼化物の少なくとも何れか１種が、酸化物、炭化物、硼化物換算で０．０１〜６質量％含有されている。
【００３１】
上記窒素雰囲気下での焼成により、成形体中のＳｉと雰囲気中の窒素とが反応し、窒化珪素がＳｉＣ粒子の周り（粒界）に生成され、ＳｉＣ粒子を結合させることができる。更に、その後の酸素雰囲気下での焼成により、窒化珪素結合ＳｉＣ耐火物の表面に、ガラス質のＳｉＯ２の被覆を形成することができる。
【００３２】
更に、焼成により耐酸化被膜を形成したＳｉＣを含有する耐火物は、例えば、以下の方法でも製造することもできる。
【００３３】
原料の珪石・珪砂と炭素材とをアチソン型電気炉で通電加熱し、珪石・珪砂（ＳｉＯ２）を炭素（Ｃ）で還元してＳｉＣを合成するいわゆるアチソン法によって、ＳｉＣインゴットを製造後粉砕し、４〜５ｍｍ以下の粒子を分級してＳｉＣ原料とする。次に該ＳｉＣ粒子（粗粒と中間粒と微粒からなる）と有機バインダーを用いて所定形状に成形した後、所定量の金属Ｓｉを成形体の上におき１４５０℃〜１６５０℃にて３〜３０時間焼成することにより、耐酸化被膜を有する金属Ｓｉ結合ＳｉＣ耐火物を製造する。
【００３４】
本発明のＳｉＣ含有キャスタブル耐火物としては、上記のようにして製造された焼成により耐酸化被膜を形成したＳｉＣを含有する耐火物を粉砕した粉砕粒の他に、セメントを含有する。セメントは、施工体の強度を向上させるものであり、通常不定形耐火物に用いられるものであれば特に限定する必要はないが、中でもＪＩＳの１種、２種及び３種クラスが適している。セメントの配合量は、１〜５質量％とするのが好ましく、２〜４質量％がより好ましい。セメントの配合量を１〜５質量％としたのは、結合材として充分に作用するためには、１質量％以上が必要であり、５質量％以下としたのは、これよりも多くなると施工時の混練のために必要な水の添加水量が増え、施工時の乾燥品の気孔率を大きくするからである。また、水分が多いと乾燥して強度を発現するまでに要する時間も長くかかるからである。
【００３５】
焼成により耐酸化被膜を形成したＳｉＣを含有する耐火物の粉砕粒は、直径が４〜２５ｍｍの粗粒を分級したものであり、含有率が２０〜８０質量％の範囲となるように配合される。含有量が２０質量％未満の場合には、耐食性とともにスポーリング性が悪化する。一方、含有量が９０質量％を超えると、耐食性が悪化し、強度が低下する。直径が４〜２５ｍｍの粗粒を含有することにより、耐火物のクラック進展抑制効果による耐スポーリング性の向上を図られる。なお、一般に、純粋なＳｉＣインゴットは、高気孔率（３０〜４０％）の海綿状結晶であるため、ＳｉＣインゴットを粉砕しても、４〜５ｍｍ程度の粗粒しか得られない。本発明では、該ＳｉＣインゴットを粉砕して得た４〜５ｍｍ程度の粗粒を含有する耐火物を焼成することにより、該耐火物中に含有されるＳｉＣの表面に耐酸化被膜を形成し、その後、該耐酸化被膜を形成したＳｉＣを含有する耐火物を粉砕することにより、直径が４〜２５ｍｍの粗粒を得ることを可能としている。
【００３６】
本発明のＳｉＣ含有キャスタブル耐火物においては、さらに、ＳｉＣの超微粉と、ムライトの超微粉を、超微粉の合計量で５〜３０質量％含有する。当該ＳｉＣの超微粉は、表面に耐酸化被膜が形成されていないため、酸素共存下で酸化されやすく、強力な還元剤として機能する。従って、例えば、該ＳｉＣの超微粉を含むＳｉＣ含有キャスタブル耐火物を用いてリフターを製造する場合、該ＳｉＣの超微粉が還元剤として機能するため、リフター内の金属アンカーの酸化を効果的に防止することができる。
【００３７】
また、本発明のＳｉＣ含有キャスタブル耐火物には、通常、分散剤が０．００１〜０．２５質量％、好ましくは０．０１〜０．２質量％の範囲で外配合されている。分散剤は、耐火材料中の微粒及び超微粉の集合体を分散させる作用を有しており、具体的には、ヘキサメタリン酸ソーダ、トリポリリン酸ソーダ、アルカリ金属ポリリン酸等の縮合リン酸塩、β−ナフタレンスルホン酸塩ホルマリン縮合物、メラミンスルホン酸塩ホルマリン縮合物、アミノスルホン酸及びその塩、リグニンスルホン酸及びその塩、ポリアクリル酸及びその塩、アルカリ金属炭酸塩、オキシカルボン酸塩、ポリカルボン酸及びその塩、クエン酸炭酸塩、酒石酸炭酸塩等の界面活性剤を用いるのが好ましく、これらを１種又は２種以上配合して使用することができる。分散剤の添加量が０．２５質量％を超えると、硬化遅延、強度低下等の悪影響があるとともに、混練時の粘性が必要以上に増加し、施工性が悪化する。なお、分散剤の添加量が０．００１質量％未満では、分散の効果が充分ではなくなる場合がある。
【００３８】
本発明のＳｉＣ含有キャスタブル耐火物は、所定量の分散剤及び水を添加、混練して流し込みなどで所定形状に施工されるものである。例えば、該混練物をアンカーを配置した型枠内に流し込み、該型枠内で固化させて、図１に示すリフターを製造することができる。また、炉内に該リフターを配置後、その周囲に該混練物を直接流し込み、アンカ―が配置された炉壁を施工することができる。
【００３９】
本発明に係るＳｉＣ含有キャスタブル耐火物を用いて施工された施工体の物理的特性としては、強度（曲げ強度として計測）が１０ＭＰａ以上、耐スポール性（ΔＭＯＲ＝標準焼成曲げ強度―（所定の試験温度の炉内への急激な出し入れを行い、その後に測定した曲げ強度））が２ＭＰａ以下の特性を有する。強度が１０ＭＰａ未満では、耐火物の寿命に十分な強度でなくなり、耐熱衝撃性が２ＭＰａ以上になると、温度変化による耐火物の亀裂等、破損の原因となる。
【００４０】
なお、本発明に係るＳｉＣ含有キャスタブル耐火物を用いて施工された施工体の物理的特性としては、熱伝導率が６Ｗ／(ｍ・Ｋ)以上、強度が１３ＭＰａ以上であり、見掛け気孔率が１３％以下であることがより望ましい。
【実施例】
【００４１】
次に本発明の具体的な実施例について述べる。
まず、表１に示すように、耐酸化機能を備えたＳｉＣ含有耐火物の粉砕粒、ムライト微粉、セメント、ＳｉＣとムライトの超微粉を含むＳｉＣ含有キャスタブル耐火物について、成分組成、含有量を変化させて試験を行った（実施例１〜１１、比較例１〜３）。
【００４２】
表１の各組成からなるＳｉＣ含有キャスタブル耐火物に、水分を添加し混練後、乾燥させた試験片について、その物理的特性を測定し、評価した。その結果を表１に示す。物理的特性の測定方法、条件は次のとおりである。
【００４３】
強度（曲げ強度）：
強度（曲げ強度）は、試験片（４０×４０×１６０ｍｍ）を、試験機にて長手方向の両端下面を支持した状態で上面中心部に荷重を加え、最大荷重を求めた（基本的にはＪＩＳ Ｒ２２１３に準ずるが、サンプル形状、測定スパンが異なる）。
【００４４】
耐スポール性：
耐スポール性は、試験片（４０×４０×１６０ｍｍ）を、６００℃または８００℃の炉内への急激な出し入れを行い、その後に測定した曲げ強度を、下記式に代入して求めた。
ΔＭＯＲ＝標準焼成曲げ強度―（所定の試験温度の炉内への急激な出し入れを行い、その後に測定した曲げ強度）
【００４５】
熱伝導率：
熱伝導率の測定は、ＪＩＳ Ｒ２１６８に準じて行った。
【００４６】
【表１】
2010275120.tif 000002
【００４７】
評価：
実施例１〜１１に示すように、耐酸化機能を備えたＳｉＣ含有耐火物の粉砕粒を２０〜８０質量％含有し、該粉砕粒中には、直径が４〜２５ｍｍの粗粒を含む場合には、施工体温度が６００℃に留まる場合であっても、１０ＭＰａ以上の曲げ強度を備え、十分な耐スポール性を備えていた。一方、比較例１に示すように、耐酸化機能を備えたＳｉＣ含有耐火物の粉砕粒の含有量が２０質量％に満たない場合には、耐スポール性の低下が観察され、比較例２〜３に示すように、耐酸化機能を備えたＳｉＣ含有耐火物の粉砕粒の含有量が８０質量％を超える場合には、曲げ強度の低下が観察された。
【符号の説明】
【００４８】
１  リフター
２  ＳｉＣ含有キャスタブル耐火物の施工体
３  アンカー
【図１】
2010275120.tif 000003